ИНДИКАТОР ПРОНИКНОВЕНИЯ ВОДЫ, ИСПОЛЬЗУЮЩИЙ СТРУКТУРУ КАПСУЛЫ С ДВОЙНЫМ ПОКРЫТИЕМ

1. Индикатор проникновения воды, использующий структуру капсулы с двойным покрытием, включающий:
первый разделительный слой для защиты клеевого слоя;
первый клеевой слой, выполненный на задней поверхности первого разделительного слоя, для прикрепления к различным изделиям;
первый прочный покрывающий слой, выполненный на задней поверхности первого клеевого слоя, для защиты от воздействий внешней среды;
первый водонепроницаемый слой, выполненный на задней поверхности первого прочного покрывающего слоя, для предотвращения поглощения воды извне;
водопоглощающий слой, сформированный на задней поверхности первого водонепроницаемого слоя и выполненный из бумаги, синтетической бумаги, нетканого материала, синтетического нетканого материала, корейской бумаги и впитывающего покрытия, для поглощения воды извне;
выполненный печатанием слой красителя на задней поверхности водопоглощающего слоя, при этом краситель со структурой капсулы с двойным покрытием включает окрашивающее вещество, состоящее из одного или нескольких веществ, выбранных из водорастворимых красителей, пигментов, металла, кремнезема, оксидов металлов и слюды и гидрофильной водопоглощающей безгалогеновой смолы;
защитный слой для красителя, выполняющий влагоизоляционную и водоотталкивающую функцию, сформированный на задней поверхности слоя красителя и предотвращающий протекание через заднюю поверхность слоя красителя окрашивающего вещества, состоящего из одного или нескольких веществ, выбранных из водорастворимых красителей, пигментов, металла, кремнезема, оксидов металлов и слюды;
второй водонепроницаемый слой, выполненный на задней поверхности защитного слоя для красителя, для усиления защитного слоя для красителя;
второй прочный покрывающий слой, выполненный на задней поверхности второго водонепроницаемого слоя, для защиты от воздействий внешней среды;
второй клеевой слой, выполненный на задней поверхности второго прочного покрывающего слоя, для прикрепления к различным изделиям; и
второй разделительный слой, выполненный на задней поверхности второго клеевого слоя.
2. Индикатор проникновения воды, использующий структуру капсулы с двойным покрытием, по п.  1, отличающийся тем, что капсула с двойным покрытием состоит из 15-35 мас. % окрашивающего вещества, состоящего из одного или нескольких веществ, выбранных из водорастворимых красителей, пигментов, металла, кремнезема, оксидов металлов и слюды; 15-25 мас. % гидрофильной водопоглощающей безгалогеновой смолы; 1-5 мас. % сшивающего агента, состоящего из одного или нескольких веществ, выбранных из полиизоцианатной смолы, аминосмолы, азиридиновой смолы, амидной смолы и эпоксидной смолы; и 35-69 мас. % растворителя.
3. Индикатор проникновения воды, использующий структуру капсулы с двойным покрытием, по п.  1, отличающийся тем, что краситель слоя красителя состоит из 15-35 мас. % капсулы с двойным покрытием; 15-25 мас. % безгалогеновой смолы, представляющей собой смолу, состоящую из одного или нескольких веществ, выбранных из полиамидной смолы, полиакриловой смолы, целлюлозной смолы, полиэфируретановой смолы, смолы акрил-стирольного сополимера и эпоксидной смолы, смешанной с окрашивающим веществом, состоящим из одного или нескольких веществ, выбранных из красителей, пигментов, металла, кремнезема, оксидов металлов и слюды; и 40-70 мас. % растворителя.
4. Индикатор проникновения воды, использующий структуру капсулы с двойным покрытием, по п.  1 или 2, отличающийся тем, что капсула с двойным покрытием выполнена таким образом, что цвета ее внутренней части и наружной части отличаются друг от друга в результате смешивания безгалогеновой смолы и внешнего окрашивающего вещества, имеющего цвет, отличный от цвета внутреннего окрашивающего вещества, состоящего из одного или нескольких веществ, выбранных из водорастворимых красителей, пигментов, металла, кремнезема, оксидов металлов и слюды, и выполнена методом поперечного сшивания полученной смеси с верхней поверхностью внутреннего окрашивающего вещества, благодаря чему получают такие физические свойства, как стойкость к действию растворителей, влагоизоляция и водорастворимость, и формируют слой внешнего окрашивающего вещества, а именно - внутрення часть капсулы с двойным покрытием имеет цвет внутреннего окрашивающего вещества, а внешняя часть капсулы с двойным покрытием имеет цвет внешнего окрашивающего вещества.
5. Индикатор проникновения воды, использующий структуру капсулы с двойным покрытием, по п.  4, отличающийся тем, что капсула с двойным покрытием устойчива к влаге, однако при поглощении воды набухает и разрывается, и затем окрашивающее вещество, содержавшееся внутри капсулы с двойным покрытием и состоящее из одного или нескольких веществ, выбранных из водорастворимых красителей, пигментов, металла, кремнезема, оксидов металлов и слюды, окрашивает упомянутые слои, указывая, таким образом, на проникновение воды.
6. Индикатор проникновения воды, использующий структуру капсулы с двойным покрытием, по п.  4, отличающийся тем, что безгалогеновая смола капсулы с двойным покрытием состоит из одного или нескольких веществ, выбранных из полиакриламида, поликарбоновой кислоты, полимера под торговой маркой EPOCROS, поливинилового спирта, метилцеллюлозы, карбоксиметилцеллюлозы и поливинилпиролидона.
7. Индикатор проникновения воды, использующий структуру капсулы с двойным покрытием, по п. 1 или 3, отличающийся тем, что, с целью поглощения воды через переднюю поверхность слоя красителя исключены водопоглощающий слой, первый водонепроницаемый слой, первый прочный покрывающий слой и первый клеевой слой, или исключены первый водонепроницаемый слой, первый прочный покрывающий слой и первый клеевой слой.
8. Индикатор проникновения воды, использующий структуру капсулы с двойным покрытием, по п. 1 или 3, отличающийся тем, что, с целью поглощения воды через переднюю поверхность слоя красителя даже в плохих условиях внешней среды, путем частичного разрушения первого прочного покрывающего слоя и первого водонепроницаемого слоя методом воздействия специального лазерного луча формируют частичное пространство для определения проникновения воды, или частичное пространство для определения проникновения воды формируют разрушением первого прочного покрывающего слоя, первого водонепроницаемого слоя и водопоглощающего слоя методом воздействия специального лазерного луча.
9. Индикатор проникновения воды, использующий структуру капсулы с двойным покрытием, по п.  1, отличающийся тем, что безгалогеновый краситель впитывающего покрытия для образования водопоглощающего слоя состоит из 15-35 мас. % гидрофильной водопоглощающей безгалогеновой смолы; 0-15 мас. % окрашивающего вещества, состоящего из одного или нескольких веществ, выбранных из красителей, пигментов, металла, кремнезема, оксидов металлов и слюды; 0,1-5 мас. % отвердителя, состоящего из одного или нескольких веществ, выбранных из аминосмолы, уретанового отвердителя, азиридина, эпоксидной смолы или аминового отвердителя; и 45-84,9 мас. % растворителя.
10. Индикатор проникновения воды, использующий структуру капсулы с двойным покрытием, по п.  1 или 9, отличающийся тем, что смолой впитывающего покрытия для образования водопоглощающего слоя является безгалогеновая уретановая смола в сочетании с акриловой смолой и полиэфир-эфирной сополимерной смолой и состоящая из одного или нескольких веществ, выбранных из акриловой смолы, полиэфир-эфирной сополимерной смолы и уретановой смолы, которые состоят из гидрофильного мономера, водопоглощающего мономера и гидрофобного мономера, для повышения прочности покровной пленки и во избежание ее растворения в воде.
11. Индикатор проникновения воды, использующий структуру капсулы с двойным покрытием, по п.  10, отличающийся тем, что смолой впитывающего покрытия для образования водопоглощающего слоя является гидрофильная водорастворимая безгалогеновая смола, состоящая из одного или нескольких веществ, выбранных из поливинилового спирта, поливинилпиролидона, полиэтиленгликоля, метилцеллюлозы и карбоксиметилцеллюлозы.
12. Индикатор проникновения воды, использующий структуру капсулы с двойным покрытием, по п.  10, отличающийся тем, что при образовании водопоглощающего слоя в качестве впитывающего покрытия либо переднюю поверхность первого прочного покрывающего слоя, первого водонепроницаемого слоя, защитного слоя для красителя, второго водонепроницаемого слоя, второго прочного покрывающего слоя, либо заднюю поверхность второго прочного покрывающего слоя формируют из подложки в виде пленки или разделительной пленки.
13. Индикатор проникновения воды, использующий структуру капсулы с двойным покрытием, по п.  12, отличающийся тем, что безгалогеновый краситель прочного покрывающего слоя для формирования первого прочного покрывающего слоя и второго прочного покрывающего слоя получают, смешивая 15-35 мас. % безгалогеновой уретановой смолы, способной хорошо защищать поверхность и блокировать влагу, с 0-15 мас. % окрашивающего вещества, состоящего из одного или нескольких веществ, выбранных из красителей, пигментов, металла, кремнезема, оксидов металлов и слюды; 1-5 мас. % отвердителя, состоящего из одного или нескольких веществ, выбранных из аминосмолы, уретанового отвердителя, азиридина, эпоксидной смолы и аминового отвердителя; и 45-84 мас. % растворителя.
14. Индикатор проникновения воды, использующий структуру капсулы с двойным покрытием, по п.  13, отличающийся тем, что смолой прочного покрывающего слоя для образования первого прочного покрывающего слоя и второго прочного покрывающего слоя является безгалогеновая уретановая смола в сочетании с акрил-полиэфирной смолой, и состоящая из одной или нескольких смол, выбранных из акриловой смолы, полиэфирной смолы эпоксидной смолы, ультрафиолетовой смолы, простой полиэфирной смолы, силиконовой смолы и ненасыщенной полиэфирной смолы.
15. Индикатор проникновения воды, использующий структуру капсулы с двойным покрытием, по п.  8, отличающийся тем, что безгалогеновая смола водонепроницаемого покрытия для образования защитного слоя для красителя, первого водонепроницаемого слоя и второго водонепроницаемого слоя состоит из акриловой смолы, полиуретановой смолы, полистирольной смолы, полиэфирной смолы, эпоксидной смолы, силиконовой смолы, полиэтилентерефталатной смолы и полипропиленовой смолы.
16. Индикатор проникновения воды, использующий структуру капсулы с двойным покрытием, по п.  8, отличающийся тем, что безгалогеновый краситель водонепроницаемого покрытия для образования защитного слоя для красителя, первого водонепроницаемого слоя и второго водонепроницаемого слоя формируют путем смешивания 15-35 мас. % смолы водонепроницаемого покрытия с 0-15 мас. % окрашивающего вещества, состоящего из одного или нескольких веществ, выбранных из красителей, пигментов, металла, кремнезема, оксидов металлов и слюды; и 50-85 мас. % растворителя.